잉크젯 프린터 ( Fujifilm Dimatix DMP - 3000 ) 를 사용 하 여 그래핀 및 자성 산화철 ( Fe 2 O 3 ) 을 포함 하 는 활성 층 의 잉크 용액 을 랜덤 미세 거칠 기 를 갖 는 폴리우레탄 기판 에 증착 했 다 . 우선 , 그래핀 및 자성 산화철 ( Fe 2 O 3 ) 을 포함 하 는 활성 층 의 개략 도 를 EAGLE 7 . 4 . 0 . 에서 설계 하 였 다 . 디자인 파일 은 ACE 3000 을 사용 하 여 비트맵 이미지 형식 으로 변환 한 다음 상기 비트맵 이미지 파일 을 ptn 형식 으로 변환 하 는 Dimatix Drop Manager ( software to controlled Dimatix Printer ) 로 파일 을 보냈 다 . 이 파일 을 잉크젯 프린터 ( DMP - 3000 ) 에 로드 하 고 16 개 의 노즐 이 있 는 카트리지 에 그래핀 및 자성 산화철 ( Fe 2 O 3 ) 을 포함 하 는 잉크 용액 을 넣 는다 . 상기 잉크 는 랜덤 미세 거칠 기 를 갖 는 폴리우레탄 기판 위 에 10 pL 의 드롭 크기 를 사용 하 여 침착 되 었 고 , 100 ℃ 에서 2 시간 동안 경화 시켜 스트레인 센서 를 제조 하 였 다 . 도 1 b 에 잉크젯 프린터 ( Fujifilm Dimatix DMP - 3000 ) 의 개략 도 및 실제 이미지 를 나타내 었 다 . 접촉 패드 는 외부 회로 인터 페이 싱 을 위해 증착 되 었 고 , 본 발명 의 스트레인 센서 의 모든 제조 단계 가 도 1 에 나와 있 다 .